СИЛИКОНОВАЯ КАУЧУКОВАЯ КОМПОЗИЦИЯ, ОТВЕРЖДАЕМАЯ ПРИ ИСПОЛЬЗОВАНИИ РЕАКЦИИ ПРИСОЕДИНЕНИЯ

1. Отверждаемая при использовании реакции присоединения силиконовая каучуковая композиция, содержащая:
(А) 100 массовых частей содержащего алкенильные группы органополисилоксана, содержащего, по меньшей мере, две алкенильные группы, связанные с атомами кремния, при расчете на одну молекулу;
(В) от 0,2 до 20 массовых частей при расчете на 100 массовых частей компонента (А) органогидрополисилоксана, содержащего, по меньшей мере, два атома водорода, связанных с атомами кремния, при расчете на одну молекулу;
2
(С) от 5 до 80 массовых частей при расчете на 100 массовых частей объединенных компонентов (А) и (В) тонкоизмельченного порошкообразного армирующего диоксида кремния, характеризующегося площадью удельной поверхности, согласно измерению при использовании метода БЭТ составляющей, по меньшей мере, 50 м/г;
(D) от 0,001 до 1 массовой части триазольного соединения;
(Е) от 0,001 до 5 массовых частей сложноэфирного производного фосфорной кислоты; и
(F) каталитическое количество платинового катализатора.
2. Отверждаемая при использовании реакции присоединения силиконовая каучуковая композиция по п. 1, где компонент (D) представляет собой бензотриазол.
3. Отверждаемая при использовании реакции присоединения силиконовая каучуковая композиция по п. 1 или 2, где компонент (Е) представляет собой триарилфосфат.
4. Отверждаемая при использовании реакции присоединения силиконовая каучуковая композиция по любому одному из пп. 1-3, которая обеспечивает получение отвержденного силиконового каучукового продукта, характеризующегося огнестойкостью V-2 или еще лучшей огнестойкостью в соответствии со стандартом UL 94.